직물 샘플 A 및 C - E 는 2 겹 - 플라이 ( 2 개 의 유니 테이프 ) , 0 °/ 90 ° 구조 의 부직 , 아라미드 - 베이스 직물 이 었 다 . 상기 직물 은 섬유 면 밀도 ( fiber areal density , FAD ) 가 45 gsm 인 1000 - 데니어 TWARON ® 타입 2000 아라미드 섬유 로 제조 되 며 , 섬유 함량 은 85 % 였 다 . 직물 샘플 B 는 유사 하 지만 , 4 겹 - 플라이 0 °/ 90 °/ 0 °/ 90 ° 구조 였으며 , 플라이 의 두 바깥쪽 면 에 라미네 이 트 된 0 . 25 - mil 두께 의 LDPE 필름 층 을 갖 는다 . 각각 의 플라이 는 섬유 함량 이 85 % 였으나 , LDPE 필름 을 포함 하 는 최종 구조 는 약 80 % 의 섬유 함량 을 갖 는다 . 각 플라이 ( 유니 테이프 ) 의 섬유 면 밀도 ( FAD ) 는 45 gsm 였 다 . 부직 물 은 일체 화 된 직물 ( integrated fabrics ) 로 통합 되 었 다 . 직물 샘플 F 는 500 - 데니어 , TWARON ® Type 2000 아라미드 섬유 로 제조 된 직조 된 ( woven ) , 아라미드 베이스 직물 이 었 으며 , 피크 카운트 ( pick count ) 는 28 x 28 그리고 섬유 함량 은 100 % 였 다 . 직물 샘플 G 는 600 - 데니어 , KEVLAR ® KM 2 아라미드 섬유 로 제조 된 직조 된 , 아라미드 베이스 직물 이 었 으며 , 피크 카운트 ( pick count ) 는 29 x 29 그리고 섬유 함량 은 100 % 였 다 . 직물 샘플 을 하 기 표 1 에 정리 하 였 다 .